(57)【要約】【課題】発色させるための作業性を向上でき、且つ装飾性を高めることができる装飾部品、時計、及び装飾部品の製造方法を提供する。【解決手段】チタン、及びチタン合金の何れか一方からなる回転錘体１６４の表面に陽極酸化膜２２ａ，２２ｂを形成することにより、回転錘体１６４の表面が発色されている回転錘１６０であって、回転錘体１６４の表面には、陽極酸化膜２２ａ，２２ｂが形成されている部位のうち、陽極酸化膜２２ａを形成する部位に、窒化処理層２１が形成されている。【選択図】図６
2013001989.tif 000002
【特許請求の範囲】
【請求項１】
チタン、及びチタン合金の何れか一方からなる母材を有し、この母材の表面に酸化膜を形成することにより、前記母材の表面が発色されている装飾部品であって、
前記母材の表面には、前記酸化膜が形成される部位の少なくとも一部に、不活性化処理が施されていることを特徴とする装飾部品。
【請求項２】
前記不活性化処理は、窒化処理であることを特徴とする請求項１に記載の装飾部品。
【請求項３】
請求項１又は請求項２に記載の装飾部品を備えていることを特徴とする時計。
【請求項４】
チタン、及びチタン合金の何れか一方からなる母材を有し、この母材の表面に酸化膜を形成することにより、前記母材の表面が発色されている装飾部品の製造方法であって、
前記母材の表面の少なくとも一部に不活性化処理を施す不活性化処理工程と、
前記母材の表面における、前記不活性化処理が施された部位、及びこの他の部位に、酸化膜を形成する酸化膜形成工程とを有することを特徴とする装飾部品の製造方法。
【請求項５】
前記酸化膜形成工程において前記母材の表面に形成される酸化膜は、陽極酸化膜であることを特徴とする請求項４に記載の装飾部品の製造方法。
【請求項６】
前記不活性化処理工程において前記母材の表面に施される不活性化処理は、窒化処理であることを特徴とする請求項４に記載の装飾部品の製造方法。
【請求項７】
前記窒化処理は、前記母材に窒素ガスを吹き付けながら前記母材の表面にレーザー光を照射することによって行うことを特徴とする請求項６に記載の装飾部品の製造方法。
【発明の詳細な説明】
【技術分野】
【０００１】
この発明は、装飾部品、時計、及び装飾部品の製造方法に関するものである。
【背景技術】
【０００２】
一般に、純チタン（以下、単に「チタン」という）やチタン合金は軽量であり、かつ比強度が大きいという特徴を有し、さらに耐食性などの点で優れた金属であるため、幅広い分野においてチタンやチタン合金の利用量が増大している。
例えば、機械式時計に用いられる部品には、落下等による耐衝撃性が高く、高強度、高弾性、高振動吸収性等が求められるため、チタンやチタン合金等は使用に適していると言える。また、チタンやチタン合金は十分な耐食性を有するため、防錆等の後処理は必要ないが、部品がチタンやチタン合金以外の金属である場合、鉄等のような防錆処理が必要になる。
【０００３】
防錆処理としては、例えばメッキ等を施すことが考えられるが、メッキが薄膜であるとピンホールを生じやすく耐久性が低下する虞がある。一方、メッキを厚膜にすると、公差の厳しい時計部品においては寸法誤差が大きくなる虞がある。このため、部品をチタンやチタン合金で形成し、陽極酸化処理を施すことにより、防錆処理を必要とせず、且つ発色させて装飾性を高めることができる（例えば、特許文献１参照）。
【先行技術文献】
【特許文献】
【０００４】
【特許文献１】特許第４０５３１２７号公報
【発明の概要】
【発明が解決しようとする課題】
【０００５】
ところで、上述の従来技術にあっては、陽極酸化処理を施すことにより発色させたい部位の周囲を、テープやマスキング剤を用いてマスキングする必要がある。とりわけ、多色に発色させる場合、発色させたい色ごとにマスキングの位置をずらす必要があり、作業性が悪いという課題がある。
【０００６】
また、テープを用いてマスキングを行う場合、テープの貼り付け位置合わせを高精度に行うことが困難であり、装飾性を損なう虞があるという課題がある。
さらに、マスキング剤を用いて確実にマスキングを行う場合、チタンやチタン合金との密着性を高める必要があるが、このような場合、マスキング剤を除去する作業が煩わしく作業性が悪いという課題がある。そして、マスキング剤を除去する際、部品を損傷してしまい、装飾性を損なう虞があるという課題がある。
【０００７】
そこで、この発明は、上述した事情に鑑みてなされたものであって、発色させるための作業性を向上でき、且つ装飾性を高めることができる装飾部品、時計、及び装飾部品の製造方法を提供するものである。
【課題を解決するための手段】
【０００８】
上記の課題を解決するために、本発明に係る装飾部品は、チタン、及びチタン合金の何れか一方からなる母材を有し、この母材の表面に酸化膜を形成することにより、前記母材の表面が発色されている装飾部品であって、前記母材の表面には、前記酸化膜が形成される部位の少なくとも一部に、不活性化処理が施されていることを特徴とする。
【０００９】
このように構成することで、不活性化処理が施された部位の酸化反応速度を、不活性化処理が施されていない部位の酸化反応速度よりも遅くすることができる。このため、不活性化処理が施された部位に形成される酸化膜の膜厚が、不活性化処理が施されていない部位に形成される酸化膜の膜厚よりも薄膜に設定される。この結果、不活性化処理が施された部位と、不活性化処理が施されていない部位とを異色にすることができる。
よって、従来のように、テープやマスキング剤を用いてマスキングを行うことなく、所望の箇所を所望の色に発色させることができるので、装飾部品を発色させる作業性を向上させることができると共に、テープやマスキング剤を除去する際、装飾部品の損傷を防止して装飾性を確実に高めることができる。
【００１０】
本発明に係る装飾部品は、前記不活性化処理は、窒化処理であることを特徴とする。
【００１１】
このように構成することで、簡単、且つ確実に母材に不活性化処理を施すことができる。このため、不活性化処理が施された部位と、不活性化処理が施されていない部位とを異色にすることができ、装飾性を高めることが可能になる。
【００１２】
本発明に係る時計は、請求項１又は請求項２に記載の装飾部品を備えていることを特徴とする。
【００１３】
このように構成することで、発色させるための作業性を向上でき、且つ装飾性を高めることができる時計を提供することが可能になる。
【００１４】
本発明に係る装飾部品の製造方法は、チタン、及びチタン合金の何れか一方からなる母材を有し、この母材の表面に酸化膜を形成することにより、前記母材の表面が発色されている装飾部品の製造方法であって、前記母材の表面の少なくとも一部に不活性化処理を施す不活性化処理工程と、前記母材の表面における、前記不活性化処理が施された部位、及びこの他の部位に、酸化膜を形成する酸化膜形成工程とを有することを特徴とする。
【００１５】
このような方法とすることで、テープやマスキング剤を用いてマスキングを行うことなく、所望の箇所を所望の色に発色させることができる。このため、装飾部品を発色させる作業性を向上させることができると共に、テープやマスキング剤を除去する際、装飾部品の損傷を防止して装飾性を確実に高めることができる。
【００１６】
本発明に係る装飾部品の製造方法は、前記酸化膜形成工程において前記母材の表面に形成される酸化膜は、陽極酸化膜であることを特徴とする。
【００１７】
このような方法とすることで、装飾部品を綺麗に発色させることができる。
【００１８】
本発明に係る装飾部品の製造方法は、前記不活性化処理工程において前記母材の表面に施される不活性化処理は、窒化処理であることを特徴とする。
【００１９】
このような方法とすることで、確実に母材に不活性化処理を施すことができ、装飾性を高めることが可能になる。
【００２０】
本発明に係る装飾部品の製造方法は、前記窒化処理は、前記母材に窒素ガスを吹き付けながら前記母材の表面にレーザー光を照射することによって行うことを特徴とする。
【００２１】
このような方法とすることで、窒化処理を施した部位と、窒化処理を施していない部位との境界を高精度に設定することができる。このため、装飾性をさらに高めることが可能になる。
【発明の効果】
【００２２】
本発明によれば、不活性化処理が施された部位の酸化反応速度を、不活性化処理が施されていない部位の酸化反応速度よりも遅くすることができる。このため、不活性化処理が施された部位に形成される酸化膜の膜厚が、不活性化処理が施されていない部位に形成される酸化膜の膜厚よりも薄膜に設定される。この結果、不活性化処理が施された部位と、不活性化処理が施されていない部位とを異色にすることができる。
よって、従来のように、テープやマスキング剤を用いてマスキングを行うことなく、所望の箇所を所望の色に発色させることができるので、装飾部品を発色させる作業性を向上させることができると共に、テープやマスキング剤を除去する際、装飾部品の損傷を防止して装飾性を確実に高めることができる。
【図面の簡単な説明】
【００２３】
【図１】本発明の実施形態におけるムーブメントを表側からみた平面図である。
【図２】本発明の実施形態における自動巻機構の概略構成図である。
【図３】本発明の実施形態における回転錘の平面図である。
【図４】本発明の実施形態における回転錘の製造方法を示す説明図である。
【図５】本発明の実施形態における回転錘の製造過程での状態説明図である。
【図６】本発明の実施形態における回転錘の製造過程での状態説明図である。
【発明を実施するための形態】
【００２４】
（自動巻腕時計）
次に、この発明の実施形態を図面に基づいて説明する。
図１は、自動巻機構を取り外した状態でムーブメントを表側からみた平面図、図２は、自動巻機構の概略構成図である。
図１、図２に示すように、本発明に係る装飾部品（例えば、後述の回転錘１６０）が組み込まれた自動巻腕時計１０は、ムーブメント１００と、このムーブメント１００を収納する不図示のケーシングとにより構成され、ムーブメント１００に不図示の文字板が取り付けられている。ムーブメント１００は、基板を構成する地板１０２と、一番受１０５と、二番受１０６と、てんぷ受１０８と、アンクル受１０９とを備えている。二番受１０６は、一番受１０５と地板１０２との間に配置される。地板１０２には巻真案内孔１０３が形成されており、ここに巻真１１０が回転可能に組み込まれている。
【００２５】
ここで、地板１０２の両側のうち、文字板が配置される側（図１、図２における紙面奥側）をムーブメント１００の裏側と称し、文字板が配置される側とは反対側（図１、図２における紙面手前側）をムーブメント１００の表側と称する。ムーブメント１００の裏側には、裏輪列と称する輪列や、おしどり１４０、かんぬき１４２、及びおしどり押さえ１４４を含む切換装置が配置されている。この切換装置により、巻真１１０の軸方向の位置が決定するようになっている。
【００２６】
一方、ムーブメント１００の表側には、表輪列と称する輪列、表輪列の回転を制御するための脱進・調速装置４０、および自動巻機構６０等が組み込まれている。
表輪列は、香箱車１２０、二番車１２４、三番車１２６、四番車１２８により構成されている。香箱車１２０は、一番受１０５と地板１０２とにより回転可能に支持されており、不図示のぜんまいを有している。そして、巻真１０４を回転させると不図示のつづみ車が回転し、さらにきち車、丸穴車（何れも不図示）、及び角穴車１１８を介してぜんまいが巻き上げられる。
【００２７】
さらに、角穴車１１８の歯部には、板状のこはぜ１１７が噛合されており、これにより、角穴車１１８の回転が規制されるようになっている。
一方、ぜんまいが巻き戻される際の回転力により香箱車１２０が回転し、さらに二番車１２４が回転するように構成されている。二番車１２４は、二番受１０６と地板１０２とにより回転可能に支持されている。二番車１２４が回転すると、三番車１２６が回転する。
【００２８】
三番車１２６は、一番受１０５と地板１０２とにより回転可能に支持されている。三番車１２６が回転すると、四番車１２８が回転する。四番車１２８は、一番受１０５と二番受１０６とにより回転可能に支持されている。四番車１２８が回転することにより脱進・調速装置４０が駆動する。
【００２９】
（脱進・調速装置）
脱進・調速装置４０は、てんぷ１３６と、がんぎ車１３４と、アンクル１３８とを備えている。アンクル１３８は、アンクル受１０９と地板１０２とにより回転可能に支持されている。てんぷ１３６は、てんぷ受１０８と地板１０２とにより回転可能に支持されている。てんぷ１３６は、てん真１３６ａと、てん輪１３６ｂと、ひげぜんまい１３６ｃとを有している。
【００３０】
このような構成のもと、脱進・調速装置４０は、二番車１２４が１時間に１回転するように制御する。二番車１２４の回転に基づいて不図示の筒かなが同時に回転するように構成されており、この筒かなに取り付けられた不図示の分針が「分」を表示するようになっている。
また、筒かなには、二番車１２４に対するスリップ機構が設けられている。筒かなの回転に基づいて、日の裏車の回転を介し、筒車（何れも不図示）が１２時間に１回転するように構成されている。そして、筒車に取付けられた不図示の時針が「時」を表示するようになっている。
さらに、二番車１２４の回転により、三番車１２６の回転を介し、四番車１２８が１分間に１回転するように構成されている。四番車１２８には、不図示の秒針が取り付けられている。
【００３１】
（自動巻機構）
自動巻機構６０は、この自動巻機構６０を構成する回転錘１６０をユーザーの腕の動きで動かし、香箱車１２０の不図示のぜんまいを巻き上げるものである。回転錘１６０は、ボールベアリング１６２と、回転錘体１６４と、回転重錘１６６とを有している。ボールベアリング１６２は、内輪と、外輪と、これら外輪と内輪との間に設けられた複数のボール（何れも不図示）とを有しており、内輪がボールベアリング止めねじ１６８を介して一番受１０５に固定されている。
【００３２】
（回転錘）
図３は、回転錘の平面図である。
図２、図３に示すように、回転錘１６０の回転錘体１６４は、陽極酸化処理が可能なチタン（Ｔｉ）、及びチタン合金の何れか一方により、平面視略扇状に形成されたものである。回転錘体１６４の回転中心には、ボールベアリング１６２が配置され、ボールベアリング１６２の外輪と回転錘体１６４とが固定されている。
また、回転錘体１６４の外周縁には、この外周縁に沿うように湾曲した回転重錘１６６が一体成形されている。尚、回転錘体１６４と回転重錘１６６とが一体成形されていなくてもよく、これら回転錘体１６４と回転重錘１６６とを締結部材を介して固定してもよい。
【００３３】
回転錘体１６４のボールベアリング１６２の外輪には、回転錘かな１７８が設けられている。この回転錘かな１７８は、一番伝え車１８２の一番伝え歯車１８２ａに噛合わされる。
一番伝え歯車１８２ａは、一番受１０５と地板１０２とにより回転可能に支持されている。さらに、一番伝え車１８２と一番受１０５との間には、つめレバー１８０が組み込まれている。つめレバー１８０は、一番伝え車１８２の軸心から偏心した形で取り付けられたものであって、引きつめ１８０ａ、および押しつめ１８０ｂを有している。これら引きつめ１８０ａ、および押しつめ１８０ｂは、二番伝え車１８４の二番伝え歯車１８４ａに噛合わされる。
【００３４】
二番伝え車１８４は、二番伝え歯車１８４ａの他に二番伝えかな１８４ｂを有している。二番伝え歯車１８４ａは、回転錘体１６４と一番受１０５との間に位置している。一方、二番伝えかな１８４ｂは、角穴車１１８と噛み合うようになっている。
そして、二番伝え歯車１８４ａに噛合うつめレバー１８０の引きつめ１８０ａ、および押しつめ１８０ｂは、二番伝え歯車１８４ａの中心に向かって弾性力により付勢されている。
【００３５】
このような構成のもと、回転錘１６０が回転すると、回転錘かな１７８も同時に回転し、回転錘かな１７８の回転により、一番伝え車１８２が回転する。この一番伝え車１８２の軸心から偏心した形で取り付けられているつめレバー１８０は、一番伝え車１８２の回転により往復運動を行う。そして、引きつめ１８０ａ、および押しつめ１８０ｂにより二番伝え車１８４を一定の方向に回転させる。すると、二番伝え車１８４の回転により角穴車１１８が回転し、香箱車１２０の不図示のぜんまいを巻き上げる。
【００３６】
ここで、自動巻腕時計１０の不図示のケーシングの裏側は、内部が視認可能なように透明になっている。このため、不図示のケーシングを介して視認される回転錘１６０の表面が発色されており、自動巻腕時計１０のデザイン性が向上されている。以下に、図４〜図６に基づいて、具体的な回転錘１６０の発色方法について説明する。
【００３７】
（回転錘の発色方法）
図４は、回転錘１６０の製造方法を示す説明図、図５、図６は、回転錘１６０の製造過程における状態を示す説明図である。
ここで、回転錘１６０の表面を発色させるにあたって、まず、回転錘１６０の所望の箇所に窒化処理を行うことにより、その所望の箇所を不活性化させる（不活性化処理工程）。この後、回転錘１６０の表面に陽極酸化処理を行い、回転錘１６０の表面に酸化膜を形成する（酸化膜形成工程）。
【００３８】
（不活性化処理工程）
不活性化処理工程について詳述する。
図４、図５に示すように、まず、チタン、及びチタン合金の何れかにより、回転錘１６０の外形状を形成した後、洗浄剤で洗浄し、油分や汚れを十分に除去する。この後、窒化処理装置２００を用い、回転錘１６０の表面に窒素ガスＧを吹き付けながら所望の箇所にレーザー光Ｌを照射する。すると、レーザー光Ｌが照射された箇所に、窒化処理された窒化処理層２１が形成される。
【００３９】
ここで、レーザー光Ｌを用いて回転錘１６０の表面の窒化処理を行うので、図４に示すように、窒化処理層２１を平面視で文字となるように形成することが可能である。また、回転錘１６０の表面に吹き付ける窒素ガスＧの窒素純度は、例えば９９％以上である。そして、窒化処理層２１の膜厚は、例えば１５ｎｍ〜３０ｎｍ程度に設定される。
尚、膜厚が厚くなるに従って、この膜厚の色彩が金色、紫色、青色、ピンク色、青色、緑色へとこの順に変化していく。このため、窒化処理層２１の厚さが１５ｎｍ〜３０ｎｍ程度に設定されている場合、回転錘１６０の表面は、ほぼ金色に発色する。
【００４０】
（酸化膜形成工程）
続いて、酸化膜形成工程について詳述する。
図６に示すように、電解液中に回転錘１６０浸漬して陽極に接続し、陰極との間を通電する、所謂陽極酸化処理を行う。これにより水が電気分解され、回転錘１６０の表面に陽極酸化膜２２ａ，２２ｂが形成される。この後、純水で洗浄し、エアブローで回転錘１６０を乾燥させ、酸化膜形成工程が終了する。
【００４１】
陽極酸化処理の具体的な条件としては、例えば、以下の条件が挙げられる。
１．電解液：リン酸（Ｈ3ＰＯ4）１５ｍｌを溶かして１０００ｍｌの溶液を作製してなる
２．処理環境温度：室温（例えば、約２５℃）
３．通電条件
・昇圧速度：９．７５［Ｖ／ｓｅｃ］に設定して２秒間通電
・保持電圧：１９．５［Ｖ／ｓｅｃ］に設定して６０秒間通電
・降圧速度：０．９７５［Ｖ／ｓｅｃ］に設定して２０秒間通電
【００４２】
ここで、回転錘１６０の表面には、所望の箇所に窒化処理層２１が形成されている。この窒化処理層２１が形成されている箇所は不活性化され、窒化処理層２１が形成されていない箇所と比較して陽極酸化反応速度が遅くなる。このため、窒化処理層２１の表面に形成されている陽極酸化膜２２ａの膜厚は、窒化処理層２１が形成されていない箇所の表面に形成されている陽極酸化膜２２ｂの膜厚よりも薄膜になる。
【００４３】
より具体的には、例えば、窒化処理層２１が形成されていない箇所の表面に形成されている陽極酸化膜２２ｂの膜厚が約７０ｎｍになっている場合、窒化処理層２１の表面に形成されている陽極酸化膜２２ａの膜厚は、約５０ｎｍ〜６０ｎｍ程度になっている。
このような膜厚の場合、窒化処理層２１が形成されていない箇所の表面は、ほぼ青色に発色し、窒化処理層２１が形成されている箇所の表面は、ほぼ紫色に発色する。
【００４４】
（効果）
したがって、上述の実施形態によれば、回転錘１６０の所望の箇所に窒化処理層２１を形成し、この窒化処理層２１上の陽極酸化反応速度を、窒化処理層２１が形成されていない箇所の陽極酸化反応速度と比較して遅くすることができる。このため、窒化処理層２１の表面に形成されている陽極酸化膜２２ａの膜厚を、窒化処理層２１が形成されていない箇所の表面に形成されている陽極酸化膜２２ｂの膜厚よりも薄くすることができる。各陽極酸化膜２２ａ，２２ｂの膜厚が異なるので、これら陽極酸化膜２２ａ，２２ｂの色彩も異なる。
【００４５】
よって、従来のように、テープやマスキング剤を用いてマスキングを行うことなく、所望の箇所を所望の色に発色させることができるので、装飾部品を発色させる作業性を向上させることができると共に、テープやマスキング剤を除去する際、回転錘１６０の損傷を防止でき、回転錘１６０の装飾性を確実に高めることができる。
また、陽極酸化膜２２ａ，２２ｂにより回転錘１６０を発色させることにより、この回転錘１６０を綺麗に発色させることができる。
【００４６】
また、窒化処理層２１で回転錘１６０の所望の箇所を不活性化処理しているので、その後に行う陽極酸化反応の反応速度を、簡単、且つ確実に遅くすることができる。このため、回転錘１６０の所望の箇所の色彩を、確実にその他の箇所と異色にすることができる。
さらに、回転錘１６０にレーザー光Ｌを照射して窒化処理層２１を形成しているので、窒化処理層２１を形成する箇所と、窒化処理層２１を形成しない箇所との境界を高精度に設定することができる。このため、回転錘１６０の装飾性をさらに高めることが可能になる。
【００４７】
なお、本発明は上述の実施形態に限られるものではなく、本発明の趣旨を逸脱しない範囲において、上述の実施形態に種々の変更を加えたものを含む。
例えば、上述の実施形態では、回転錘１６０に窒化処理層２１を形成するにあたり、回転錘１６０の表面に窒素ガスＧを吹き付けながら所望の箇所にレーザー光Ｌを照射する場合について説明した。しかしながら、これに限られるものではなく、窒素雰囲気下で回転錘１６０の異なる色彩に発色させたい箇所を加熱することにより、この発色させたい箇所の窒化処理を行うように構成してもよい。この場合、窒化処理の条件としては、例えば以下の条件が挙げられる。
１．処理環境温度：９５０℃
２．処理時間：１０ｈ
３．窒素純度：９９％以上
このような条件のもと、回転錘１６０に形成される窒化処理層の厚さは、１５ｎｍ〜３０ｎｍ程度になる。
【００４８】
また、上述の実施形態では、回転錘１６０の所望の箇所の陽極酸化反応速度を遅らせるための不活性化処理として窒化処理を行い、回転錘１６０の表面に窒化処理層２１を形成する場合について説明した。しかしながら、これに限られるものではなく、回転錘１６０の所望の箇所の陽極酸化反応速度を遅らせるための不活性化処理であればよい。
例えば、窒化処理に代わって炭化処理を行い、回転錘１６０の表面に窒化処理層２１に代わって炭化処理層を形成するように構成してもよい。
【００４９】
また、回転錘１６０の所望の箇所に予め陽極酸化処理を行って陽極酸化膜を形成しておき、この後、回転錘１６０全体に陽極酸化処理を行って、回転錘１６０全体に陽極酸化膜を形成するように構成してもよい。このように構成した場合であっても、予め陽極酸化処理を行った箇所は、既に酸化反応させているので不活性化される。すなわち、その後に回転錘１６０全体に陽極酸化処理を行っても、予め陽極酸化処理を行った箇所に形成される陽極酸化膜の膜厚と、予め陽極酸化処理を行っていない箇所に形成される陽極酸化膜の膜厚とを異ならせることができる。
【００５０】
さらに、上述の実施形態では、回転錘１６０の回転錘体１６４における所望の箇所を、その他の箇所と異なる色彩に発色させる場合について説明した。しかしながら、これに限られるものではなく、回転錘１６０の回転重錘１６６における所望の箇所を、異なる色彩に発色させてもよい。
この他、自動巻腕時計１０に用いられるさまざまな部品に本発明を適用することができる。例えば、回転錘１６０の他に、地板１０２、一番受１０５、二番受１０６、てんぷ受１０８、アンクル受１０９、各車１２０〜１２８、てん輪１３６ｂ等、さまざまな部品に本発明の適用することができる。さらには、自動巻腕時計１０を構成する部品に限らず、酸化膜を形成することで発色させるさまざまな部品に本発明を適用することができる。
【符号の説明】
【００５１】
１０  自動巻時計（時計）
２１  窒化膜
２２ａ，２２ｂ  陽極酸化膜（酸化膜）
１６０  回転錘（装飾部品）
１６４  回転錘体（母材）
１６６  回転重錘（母材）
Ｇ  窒素ガス
Ｌ  レーザー光
【図１】
2013001989.tif 000003
【図２】
2013001989.tif 000004
【図３】
2013001989.tif 000005
【図４】
2013001989.tif 000006
【図５】
2013001989.tif 000007
【図６】
2013001989.tif 000008